(57)【特許請求の範囲】
【請求項１】
デンプン  １５〜７５質量％
タンパク質  ５〜５０質量％
セルロース繊維  ３〜５０質量％
ポリフェノール類  ０．５〜２０質量％
塩化ナトリウム  ０〜５質量％
からなる組成物１００質量部に対して
１５〜１００質量部のポリ乳酸系ポリマーである生分解性プラスチックを含む生分解性組成物。
【請求項２】
生分解性プラスチックを除く組成物中のデンプン／タンパク質の質量比が１以上１２以下である請求項１に記載の生分解性組成物。
【請求項３】
生分解性プラスチックを除く組成物中のデンプン／タンパク質の質量比が１以上３以下、タンパク質が１５質量％以上である請求項１に記載の生分解性組成物。
【請求項４】
セルロース繊維が天然の植物繊維又は人工のセルロース繊維である請求項１〜３の何れか１項に記載の生分解性組成物。
【請求項５】
ポリフェノール類が、ピロガロール、没食子酸の何れか１種又は２種である請求項１〜４の何れか１項に記載の生分解性組成物。
【請求項６】
請求項１〜５の何れか１項に記載の生分解性組成物からなる生分解性加工品。
【請求項７】
請求項１〜５の何れか１項に記載の生分解性組成物のうち、生分解性プラスチックを除く成分に加水して混合する工程、
前記混合物に対して加熱下にて生分解性プラスチックを加えて混練する工程、
前記混練された組成物を加熱下にて成形する工程を有する生分解性加工品の製造方法。
【請求項８】
請求項１〜５の何れか１項に記載の生分解性組成物のうち、生分解性プラスチックを除く成分に加水して混合する工程、
前記混合物に対して加熱下にて生分解性プラスチックを加えて混練する工程、
前記混練された組成物を加熱下にて所定の形状に成形する工程を経て得られる中間加工品。
【発明の詳細な説明】
【技術分野】
【０００１】
本発明は生分解性組成物及び強度部材等の生分解性加工品並びにその製造方法に関する。
【背景技術】
【０００２】
これまでにポリ乳酸や脂肪酸ポリエステルなどの生分解性樹脂やデンプンなどの天然素材を主成分とした数多くの生分解性樹脂や生分解性の組成物が提案され、これらの生分解性樹脂や生分解性組成物を用いた生分解性加工品が提供されている。
【０００３】
例えば、特開平７−１７５７１号公報（特許文献１）には、デンプンを主たる成分とし、植物性繊維及び／又はタンパク質を加えて発泡成形した生分解性の緩衝材が開示されている。また、特開２００５−１１９７０８号公報（特許文献２）には、デンプン及びポリオール、単糖若しくはオリゴ糖、タンパク質を配合した生分解性樹脂組成物が開示されている。特開平５−３２０４０１号（特許文献３）には小麦粉とデンプン、セルロースなどを配合し、発泡焼成した生分解性成形品が開示されている。
【０００４】
しかしながら、デンプンなどの天然素材を用いた場合には耐水性が十分でない場合が多く、強度的にも不足する傾向にあった。このため、例えば特開平５−２７８７３８号公報（特許文献４）や特開平５−５７８３３公報（特許文献５）、特開２００２−３５５９３２公報（特許文献６）にはそれぞれ生分解性組成物から成形した加工品の表面に、耐水用の樹脂をコーティングする方法が開示されているが、この方法ではコーティングを改めて施さなければならず、工程数が多くなってしまう。
【０００５】
一方、耐衝撃性や耐熱性を向上させた生分解性組成物として、例えば、特開平６−２４８０４０号公報（特許文献７）には、フェノール類と砂糖、デンプンとからなる組成物が開示されている。この組成物はフェノール類と砂糖の反応による樹脂形成を応用したものである。また、特開２００４−１３７７２６号公報（特許文献８）には、デンプンとタンニン又はポリフェノール、さらにはタンパク質並びに鉱物粉砕末にタンニン又はポリフェノールとキレート媒染効果を有する二価金属末とからなる生分解性砂利製品用の組成物が開示されている。しかしながら、この組成物は金属塩とポリフェノールの縮合化合物をデンプンに担持させたものであって、二価の金属塩が用いられているので食器などの用途には好ましくない。また、ここで用いられているタンニン、ポリフェノール類は、柿しぶやお茶のタンニン、樹皮タンニンなどの縮合型タンニンであって、砂利の代替品には適しているが、縮合型タンニンと二価の金属塩を用いているために強度が高くなりすぎて食器などの加工品には適さない。そして、金属塩が用いられているため、分解された後にこれらの金属が残り、環境に悪影響を与える可能性も考えられた。さらに、熱可塑性を有しているものでもない。
【０００６】
特開２００５−２３２６２号公報（特許文献９）には、トウモロコシなどの穀類、雑草等の食物繊維、砂糖キビ等の１００％天然素材を微細化した主材と、柿渋やコンニャク粉などの天然バインダーを用いた生分解性組成物が開示されている。しかしながら、具体的な組成比が不明であり、現実に製品として製造できるのかどうか不明である。また、この組成物は穀物などの天然素材のみで構成されているため、出来上がった成形品の品質が担保されず、工業製品としては不適当なものであった。
【０００７】
さらに特表平９−５００９２４号公報（特許文献１０）には、デンプンとタンパク質、セルロース、フェノール及びタンニン、トール油やワックスを含む生分解性組成物が開示されている。しかしながら、この組成物はトール油やワックスを含むものであるため、ワックス等の滲出が懸念される。従って、木工品などの製作には適しているとしても、食器などの加工品に適用した場合には安全性の観点から好ましくない問題を生じる可能性がある。
【０００８】
一方、ポリ乳酸を配合した生分解性の組成物として、例えば特表２００１−５０９５２６号公報（特許文献１１）には、リグニンとデンプン、タンパク質、グリセロールからなり、これに可塑剤としての乳酸ベースのポリマーが配合された組成物が開示されている。この組成物ではリグニンがタンパク質やデンプン等の多糖類を改質することによって、安定した熱可塑性を得ている。ところが、この生分解性組成物はグリセロールを含むために、グリセロールが溶出するおそれがあり、食品容器に用いた場合にはグリセロールによる悪影響が予想される。
【０００９】
特表２００２−５１２９２９号公報（特許文献１２）には、デンプンとタンパク質、セルロース及び水、金属塩水和物を必須の成分とし、さらに機械的強度を高めるためのポリビニルアルコールやポリ乳酸、ポリエステルアミド又は天然生物ポリマーが用いられた熱可塑性組成物が開示されている。この組成物は、製品の押し出し成形または射出成形による製造ができるとともに、低い密度、高い圧縮強度、引っ張り強度を有する。しかしながら、この組成物はＣａＣｌ２・２Ｈ２ＯやＡｌＫ（ＳＯ４）２・１２Ｈ２Ｏなどの金属塩水和物が用いられているため、分解された後にこれらの金属が残り、環境に悪影響を与える可能性も考えられた。
【特許文献１】特開平７−１７５７１号公報
【特許文献２】特開２００５−１１９７０８号公報
【特許文献３】特開平５−３２０４０１号
【特許文献４】特開平５−２７８７３８号公報
【特許文献５】特開平５−５７８３３公報
【特許文献６】特開２００２−３５５９３２公報
【特許文献７】特開平６−２４８０４０号公報
【特許文献８】特開２００４−１３７７２６号公報
【特許文献９】特開２００５−２３２６２号公報
【特許文献１０】特表平９−５００９２４号公報
【特許文献１１】特表２００１−５０９５２６号公報
【特許文献１２】特表２００２−５１２９２９号公報
【発明の開示】
【発明が解決しようとする課題】
【００１０】
本発明は上記の背景技術に鑑みてなされたものであって、本発明は耐水性及び強度を十分に備え、かつ熱可塑性を有する生分解性のある加工品を提供することを目的とする。
【課題を解決するための手段】
【００１１】
本発明者らは上記課題を解決すべく鋭意努力したところ、デンプン、タンパク質、セルロース繊維及びポリフェノール類の４成分系、さらには必要に応じて塩化ナトリウムを加えた組成物が耐水性や十分な機械的強度を有することを見いだした。そして、この組成物にポリ乳酸などの生分解性プラスチックを加えて改良を加えることにより、さらに良好な熱可塑性が得られ、本願発明を完成するに至った。
【発明の効果】
【００１２】
本発明によると、耐水性及び強度を十分に備えた生分解性加工品を得ることができ、家電製品の筐体等比較的強度を有する製品への応用が可能な生分解性組成物が提供される。また、この組成物は熱可塑性を有するのでペレットとして提供でき、これまでの熱可塑性樹脂と同様な取り扱いが可能ないわゆる生分解性のプラスチック製品を提供できる。
【発明を実施するための最良の形態】
【００１３】
本発明の生分解性組成物は、１５〜７５質量％のデンプンと５〜５０質量％のタンパク質と３〜５０質量％のセルロース繊維と０．５〜２０質量％のポリフェノール類と０〜５質量％の塩化ナトリウムとからなる組成物１００質量部と、１５〜１００質量部の生分解性プラスチックとからなる。
【００１４】
本発明において用いられるデンプンは、天然物由来のデンプン（天然デンプン）のみならず、天然デンプンを化学的に処理し、化学修飾を行った化学修飾デンプンのいずれでもよく、また、これらを適宜混合して用いることもできる。
【００１５】
天然デンプンとは、トウモロコシデンプン、ジャガイモデンプン、サツマイモデンプン、小麦デンプン、米デンプン、タピオカデンプン、ソルガムデンプンなど各種植物から得られるデンプンであって、起源となる植物は限定されない。また、デンプン中に含まれるアミロース、アミロペクチン含量も特に問われるものでもなく、高アミローストウモロコシデンプンのようにアミロース含量を高めたデンプンを用いてもよい。また、本発明においては単一のデンプンのみならず、２種以上の天然デンプンを用いてもよい。
【００１６】
化学修飾デンプンは、デンプンを構成するグルコースの水酸基に置換基を導入したものである。置換基は特に限定されるものではなく、被修飾デンプンである天然デンプンの種類も限定されるものではない。化学修飾デンプンとしては、例えば、ヒドロキシプロピルデンプン、カルボキシメチルデンプン、アセチル化高アミロースデンプン、酢酸デンプン、マレイン酸デンプン、オクテニルコハク酸デンプン、コハク酸デンプン、フタル酸デンプン、ヒドロキシプロピル高アミロースデンプン、架橋デンプン、リン酸デンプン、リン酸ヒドロキシプロピルジデンプンが例示される。これらの化学修飾デンプンも、単一種に限られず、２種以上を混合して用いても差し支えない。ここにいう架橋デンプンとは、リン酸塩化物、エピクロルヒドリン、リン酸誘導体等の種々の架橋剤によりデンプン分子を架橋したものをいう。
【００１７】
本発明において用いられるタンパク質は、植物由来のタンパク質や動物由来のタンパク質のいずれでもよく、合成タンパク質であってもよい。植物由来のタンパク質（植物性タンパク質）には、例えば、大豆タンパク、小麦タンパク、米タンパクなどの各種豆類や穀類から得られるタンパク質が例示される。また、動物由来のタンパク質（動物性タンパク質）には、例えば、乳タンパクなど各種動物、鳥類、魚類由来のタンパク質が例示される。また、これらのタンパク質は抽出しただけで精製していない粗タンパク質のみならず、濃縮した濃縮タンパク質であってもよい。例えば、植物由来のタンパクであれば、大豆濃縮タンパク、動物由来のタンパクであれば、濃縮乳タンパクが例示される。一方、粗タンパク質を精製したタンパク質であってもよく、植物由来のタンパク質としてグルテン、ゼイン、ホルデイン、アベニン、カフィリンなどが例示され、動物由来のタンパク質としてカゼイン、アルブミン、コラーゲン、ゼラチン、ケラチンなどが例示される。これらのタンパク質は１種若しくは２種以上を用いることができる。
【００１８】
本発明において用いられるセルロース繊維は、天然若しくは人工のセルロース繊維のいずれでもよい。天然由来のセルロール繊維には、各種の植物、例えば籾殻などの穀類の種皮、草、木材、わら、さとうきび、綿、葉、トウモロコシの皮やさとうきびの絞り滓から得られたガバス、新聞紙などの加工品が例示される。これらのセルロース繊維は、わらや穀類の種皮などを乾燥させた後繊維状にほぐし、それを任意に適当な長さに切断して用いられる。用いることのできるセルロース繊維は、太さが１〜１００μｍ程度、長さが１０μｍ〜３０ｍｍ程度であるが、加工品の用途や要求される強度などに応じて適宜決定される。
【００１９】
本発明において用いられるポリフェノール類は、フェノール性の水酸基を化合物内に有する化合物であればよく、分子量百〜千程度の低分子ポリフェノールや、それ以上の高分子ポリフェノールのいずれであってもよい。例えば、ピロガロールや没食子酸、タンニンなどが例示され、１種若しくは２種以上のポリフェノール類が用いられる。タンニンは大きく柿渋やお茶タンニンに代表される縮合型タンニンと可溶性タンニン（加水分解性タンニン）とに分かれるが、本発明においては加水分解により没食子酸又はエラグ酸を生成する可溶性タンニンが好ましい。また、品質を均一に保つためには、可溶性のタンニンを加水分解して得られるピロガロールや没食子酸などの低分子ポリフェノールが好ましく用いられる。これらの低分子ポリフェノールは化学的に単一で、安定な品質のものを利用できるからである。
【００２０】
本発明において用いられる生分解性プラスチックスとして、ポリ乳酸やポリヒドロキシ乳酸などのポリ乳酸系ポリマー、ポリビニルアルコール、ポリブチレンサクシネート、ポリブチレンサクシネート・テレフタレート、ポリエチレンサクシネートなどのポリアルキレンサクシネート、ポリグリコール酸、ポリヒドロキシ酪酸、ポリヒドロキシ吉草酸が例示される。特に本発明においては、ポリ乳酸やポリヒドロキシ乳酸などのポリ乳酸系ポリマーが好ましく用いられる。このポリマーとして、乳酸やヒドロキシ乳酸のホモポリマーのみならず、乳酸モノマーやヒドロキシ乳酸のモノマー又はこれらのラクチドと、これらの共重合可能な他の成分とが共重合されたコポリマーを用いてもよい。共重合可能な他の成分として、例えば、グリコール酸や３−ヒドロキシ酪酸、５−ヒドロキシ吉草酸若しくは６−ヒドロキシカプロン酸などのヒドロキシカルボン酸、コハク酸やアジピン酸、セバシン酸、グルタル酸、テレフタル酸若しくはイソフタル酸などのジカルボン酸、エチレングリコールやプロパンジオール、オクタンジオール、グリセリン、ソルビタン若しくはポリエチレングリコールなどに代表される多価アルコール、ε−カプロラクトン若しくはδ−ブチロラクトンに代表されるラクトン類等が挙げられる。また、用いられる乳酸は、Ｄ型乳酸、Ｌ型乳酸のいずれでもよく、これらの混合物であってもよい。
【００２１】
本発明の生分解性組成物は、デンプンとタンパク質、セルロース繊維及びポリフェノール類並び生分解性プラスチックを必須の成分とし、デンプンを１５〜７５質量％、タンパク質を５〜５０質量％、セルロース繊維を３〜５０質量％、ポリフェノール類を０．５〜２０質量％からなる組成物１００質量部に対し、生分解性プラスチックを１５〜１００質量部含む。また、これに塩化ナトリウムが配合される場合がある。塩化ナトリウムを配合することにより、うどんなどを製麺する際にいういわゆる「腰」が得られ、さらに強度（剛性）のある生分解性加工品を得ることができる。塩化ナトリウムを配合する場合には生分解性プラスチックを除く組成物中に５質量％以下で配合される。
【００２２】
本発明の生分解性組成物は、デンプンとタンパク質、セルロース繊維及びポリフェノール類並びに必要に応じて塩化ナトリウムが加えられてなる組成物に生分解性プラスチックを配合することにより見いだされたものである。すなわち、デンプンとタンパク質、セルロース繊維及びポリフェノール類並びに必要に応じて塩化ナトリウムが加えられた組成物に添加剤として生分解性プラスチックを加えたものであって、上記組成物に対し熱可塑性を付与すると共に得られる生分解性加工品の強度を高めたものである。従って、下記の実施例において述べるように、良好な混合性やプレス性、金型成形性を示す組成物に、生分解性プラスチックが配合される。この際、生分解性プラスチックを除く組成物１００質量部に対して１５質量部以上１００質量部以下の生分解性プラスチックが配合される。１５質量部より少ないと十分な捏ねができなかったり、良好な成形性が得られない場合がある。また、強度の向上や熱可塑性が望めないこともある。一方、１００質量部を越えて配合することもできるが、１００質量部以下の配合量で実用上十分な可塑性や強度を有する加工品が得られる。
【００２３】
生分解性プラスチックを配合する前のベースとなる組成物は、デンプンとタンパク質の混合物を基礎とし、この基礎に対してセルロース繊維とポリフェノール類を配合することが重要となる。ポリフェノール類が０．５質量％未満であれば、十分な混練（捏ね）ができなかったり、成形が困難になる。ポリフェノール類が２０質量％よりも多くなっても成形性が悪くなる。また、セルロース繊維が３質量％未満であるか５０質量％を超えると成形ができなくなる。
【００２４】
上記組成物においては、好ましくはデンプン／タンパク質の質量比が１以上１２以下、さらに望ましくは１以上３以下の範囲である。例えば小麦デンプンと小麦タンパクなどのように、由来植物が同一のデンプンとタンパク質を用いる場合には、デンプンとタンパクの質量比（デンプン／タンパク質）を３以上とすることもできるが、このときタンパク質が５質量％未満では成形性が悪くなる。デンプンとタンパクの質量比が３よりも超えてデンプンが多くなると十分なこねができなかったり、成形性が悪くなる傾向がある。従って、こねができなかったり、成形性が悪い場合には、タンパク質の配合量を多くするのがよい。また、デンプンとタンパクの質量比が１以上３以下の範囲では、タンパク質の配合量を１５質量％以上、望ましくは２０質量％以上とすることにより成形性を確保できる。一方、タンパク質が５０質量％を越えると、プレスによる成形性が悪くなる傾向にある。
【００２５】
一方で、セルロース繊維の量がタンパク質の量に比べて多くなると柔軟性が失われ、成形性に悪影響を及ぼすことにもなる。従って、デンプンとタンパク質の質量比を大きくするにつれ、セルロース繊維の配合量を減らすようにするのが好ましい。具体的には、デンプン／タンパク質の質量比が２を越える場合にはセルロース繊維の配合量を３０質量％以下に、デンプン／タンパク質の質量比が１を越えて２以下の場合にはセルロース繊維の配合量を４０質量％以下に、デンプン／タンパク質の質量比が１の場合にはセルロース繊維の配合量を５０質量％以下にするのが望ましい。もっとも、セルロース繊維とポリフェノール類の配合量によっては、この範囲外においても良好な耐水性と強度を得ることができる場合があるのは言うまでもない。
【００２６】
本発明の生分解性組成物は、デンプン、タンパク質、セルロース繊維及びポリフェノール類、生分解性プラスチック並びに必要な塩化ナトリウムを必須の構成成分とし、この他に添加剤として生分解性のプラスチックを配合したものであって、これ以外の可塑剤や軟化剤、金属塩（但しナトリウム塩を除く）を配合する必要はない。もっとも、本発明の加工品の強度、柔軟性等の物性を本質的に変えない限りにおいて、着色料や熱着色防止用の安定剤などの添加剤を配合することは可能である。
【００２７】
本発明の生分解性加工品は、次のようにして製造できる。すなわち、生分解性プラスチックを除く成分を水とよく混合した上で生分解性プラスチックを加えさらに混練する。つまり、上記の生分解性プラスチックを除く成分を所定の配合量で混合した上で加水し、ミキサー等を用いて十分に撹拌混練する。このとき、各成分と水が混合するだけでは不十分であって、おおよそ耳たぶ程度の硬さ、好ましくはいわゆる麺の腰が出る程度まで混練するのがよい。
【００２８】
この場合の水と生分解性プラスチックを除く組成物との混合比は、組成物１００質量部に対して、水１０〜１００質量部、好ましくは水３０〜８５質量部であるが、適宜、上記硬さが得られる程度に調整される。水が１０質量部よりも少ないと粉っぽくなって十分に捏ねることができず、また、１００質量部よりも多いと水が多すぎて柔らかくなり、適度な堅さが得られないことが多い。
【００２９】
上記の混練物に対して生分解性プラスチックを加え、さらに混練する。この混練は、加熱下に行われる。加熱することにより、生分解性プラスチックが溶融して組成物中によくなじみ、熱可塑性や強度の向上につながる。従って、用いる生分解性プラスチックの融点近傍、好ましくは融点以上に加熱するのが好ましい。一方、加熱温度が高いと良好な成形性が得られなくなる。
【００３０】
得られた混練物は、例えば、そのまま所望する形状にプレス加工される。また、本発明の組成物から得られる加工品は熱可塑性を有する。このために、いわゆるペレット状の中間加工品（一次加工品）としても供給され、この中間加工品を用いて最終製品とすることもできる。そして、熱可塑性プラスチックを用いた場合と同様に、押出し成形や射出成形などの各種成形方法により所定の形状に成形することもできる。また、成形の際にも加熱処理が施される。この加熱処理により、十分な強度と耐水性が得られる。この処理温度は、上記混練時の温度とほぼ同じかそれよりも高い温度、例えば実施例で用いたポリ乳酸であれば１５０〜２２０℃が好適である。
【００３１】
こうして得られる生分解性加工品は、水に浸漬した状態でも３０日程度の耐水性を有する。また、この加工品は２ＭＰａ以上の引張強度や３０ＭＰａ以上の曲げ強度を有し、強度が必要とされる家電製品の筐体や家具などに使用できる。そして、オイルやワックス、可塑剤が使用されていないので、オイルやワックスなどの滲み出しもなく、生体に対する安全性にも優れた樹脂様の製品が得られる。また、タンニン等のポリフェノールと金属塩とを組み合わせたものでないので、分解によって金属塩が排出されることがなく、環境汚染の心配もない。
【００３２】
もっとも、本発明の加工品は高い強度だけでなく十分な耐水性を持つので、家電製品の筐体や家具だけでなく、カップや皿のような食器類、箸、フォークやナイフ、スプーンなどの食卓用器具、弁当箱やいわゆるタッパーウェア（登録商標）に代表されるような食品用容器、持ち帰り用の包装容器、筆箱や下敷き、小物入れなどの日用品に使用することも可能である。また、必要に応じて耐水用の樹脂をコーティングしても差し支えない。
【００３３】
次に本発明について下記の実施例に基づきさらに詳細に説明する。なお、本発明は下記実施例に限定されないのは言うまでもない。
【実施例１】
【００３４】
まず、デンプン、タンパク、セルロース繊維、ポリフェノール並びに塩化ナトリウムを用いて、組成物の混合・プレス性、金型成形性について評価を行った。
【００３５】
トウモロコシデンプン（ワコー純薬（株）社製「コーンスターチ」）、コムギタンパク（長田産業（株）社製  「フメリットＡ」）、セルロースファイバー（日本製紙ケミカル（株）製ＫＣフロック＃１００メッシュ又は＃２００）、ピロガロール（岩手ケミカル（株）社製「ピロガロール粉末」）、没食子酸（岩手ケミカル（株）社製「没食子酸粉末」）、塩化ナトリウム（（財）塩事業センター「食塩」）を表１、表２の通りに配合し、所定量の水を加え、自転公転ミキサーを用いて常温で混合混練した。この混練物を２軸プレス機により約３ｍｍ厚のシート状に延伸して、温度１５０℃にて金型プレスを用いて厚み１ｍｍのカップ状に成形した。このときの混合・プレス性及び金型成形性について評価した。その結果を表１−１〜表２−３に示した。表１−１〜１−３はセルロースファイバーの配合量で評価したもの、表２−１〜２−３はポリフェノールの配合量で評価したものである。混合・プレス性は組成物と水で十分に捏ねることができたかどうかで評価し、金型成形性はプレス成形が良好であったかどうかで評価した。
【００３６】
【表１−１】
0004128612.tif 000002
【表１−２】
0004128612.tif 000003
【表１−３】
0004128612.tif 000004
【００３７】
【表２−１】
0004128612.tif 000005
【表２−２】
0004128612.tif 000006
【表２−３】
0004128612.tif 000007
【００３８】
〔ポリ乳酸の配合〕
次に、上記表１、表２において良好な混合・プレス性及び金型成形性が良好であった試験番号３４と３９の組成物にポリ乳酸（（株）東日本レジン工業製  ポリ乳酸  融点１５０℃）を配合して、ポリ乳酸の混合性及び加熱プレス性について検討を加えた。その結果を表３に示す。ポリ乳酸の混合性は、ポリ乳酸以外の成分及び水を常温で均一、いわゆる腰が出るまで混合し、次にポリ乳酸を加え、１６０℃の温度でよく捏ねた。この混練物を室温に戻した後、次いで２００℃でプレス成形を行い、混合性及び加熱プレス性について評価を加えた。混合性はポリ乳酸と十分に混練できたかどうかで評価し、加熱プレス性はプレス成形が良好であったかどうかで評価した。その結果を表３に示す。なお、図示はしないが、示差熱分析によると、デンプンは約５０〜１７０℃の範囲で加熱吸熱反応を生じ、コムギタンパクは約３０〜１４０℃の範囲で加熱吸熱反応を生じることがわかった。一方、両者ともに１８０℃を越えて加熱と茶褐色に変色した。さらに用いるポリ乳酸の融点は１５０℃であることより、混合温度を１６０℃とした。
【００３９】
【表３】
0004128612.tif 000008
【００４０】
この結果、デンプンとタンパク質、ポリフェノール及びセルロース繊維並び必要に応じて塩化ナトリウムが加えられた組成物１００質量部に対し１５質量部以上のポリ乳酸を配合することにより、良好な加熱プレス性を得ることができた（試験番号２０３〜２０７）。
【００４１】
〔強度試験〕
表３において良好な混合性及び加熱プレス性がよかった試験番号２０３〜２０７の成形品の引張強度及び曲げ強度について測定した。その結果を表４に示す。表４に示すように、これらの成形品ではいずれも２ＭＰａ以上の引張強度及び３０ＭＰａ以上の曲げ強度が得られた。また、塩化ナトリウムが配合された場合には、さらに引張強度及び曲げ強度が増し、３．５ＭＰａ以上の引張強度及び３３ＭＰａ以上の曲げ強度が得られた。
【００４２】
【表４】
0004128612.tif 000009
【００４３】
〔耐水性評価〕
次に加熱プレス性が良好であった上記試験番号２０５及び２０７の成形品の耐水性を評価した。それぞれの成形品を常温水に浸漬して室温に放置したところ、試験番号２０５の成形品は３０日間、試験番号２０７の成形品は４０日間、膨潤せずにそのままの形状が維持された。この結果、両者ともほぼ実用上耐水性のある成形品が得られることが確認された。また、これら以外の試験番号の加工品についても、良好な強度と耐水性を有することが確認された。
【００４４】
〔耐熱性評価〕
加熱プレス性、耐水性が良好であった上記試験番号２０４の成形品の耐熱性を評価した。耐熱性は、熱機械分析（ＴＭＡ）により評価した。ＴＭＡは、セイコーインスツルメンツ社製のＴＭＡ１２０（雰囲気：窒素  200mL/min，モード：圧縮，荷重：500mN）を用いて、ＪＩＳ・Ｋ−７１９６「熱可塑性プラスチックフィルム及びシートの熱機械分析による軟化温度試験方法」に準じて行った。その結果を図１に示す。この結果、５０℃付近にわずかな軟化と１５０℃付近に急激な軟化が示され、１４０℃以上の耐熱性を有することが確認された。
【産業上の利用可能性】
【００４５】
本発明によると、これまでにない強度と耐水性に優れた生分解性の加工品を提供できる。特に高い強度が得られるので、家電製品の筐体や家具のように強度を必要とする加工品への応用が可能である。また、本発明の組成物はデンプン、タンパク、セルロース繊維及び生分解性のプラスチックがそのほとんどを占めるので生分解性にも優れており、廃棄も容易で環境に対する悪影響も少ない。また、可塑剤を用いることもなく成形が可能なので、可塑剤の滲み出しもなく安全性に優れた生分解性の加工品が提供される。
【図面の簡単な説明】
【００４６】
【図１】本発明の実施例である成形品の軟化点を示すチャートである。
【要約】
【課題】  耐水性及び強度を十分に備え、かつ熱可塑性を有する生分解性のある加工品を提供する。
【解決手段】
デンプン１５〜７５質量％、タンパク質５〜５０質量％、セルロース繊維３〜５０質量％、ポリフェノール類０．５〜２０質量％、塩化ナトリウム０〜５質量％となるように各成分を混合し、その混合物１００質量部に対して水１０〜１００質量部を加え、ミキサー等を使用してよくこねる。その後、デンプンやタンパク質、セルロース繊維、ポリフェノール類、塩化ナトリウムからなる組成物１００質量部に対し、ポリ乳酸１５〜１００質量部を加えて加熱下で混練し、加熱成形処理をしてペレット状の中間加工品や家電製品等の筐体等に使用可能な加工品を得る。
【選択図】なし【図１】
0004128612.tif 000010